СПОСОБ ПОЛУЧЕНИЯ ПОЛИУРЕТДИОНОВЫХ СМОЛ

1. Способ получения полиуретдионовой смолы с карбоксильными функциональными группами для применения в порошковых покрывающих композициях, включающий стадии
a) проведения реакции, по меньшей мере, одного изоцианатного NCO функционального уретдиона с, по меньшей мере, одним спиртом в соотношении свободных NCO групп к гидроксильным группам в диапазоне от 0,5:1 до 0,5:3, и
b) проведения реакции получившегося в результате гидроксил-функционального полиуретдиона с ди- и/или полифункциональной кислотой(кислотами) и/или их ангидридом(ангидридами),
где получившаяся в результате полиуретдионовая смола с карбоксильными функциональными группами имеет карбоксильное число в диапазоне от 20 до 300 мг KOH/г, где карбоксильное число определяют согласно DIN EN ISO 2114.
2. Способ по п.1, в котором полиуретдионовая смола с карбоксильными функциональными группами, имеет среднечисловую молярную массу в диапазоне от 700 до 8000, где среднечисловую молярную массу определяют гель-проникающей хроматографией (GPC) с дивинилбензол-сшитым полистиролом в качестве неподвижной фазы, тетрагидрофураном в качестве жидкой фазы и стандартами полистирола, как определено в ISO 13885-1.
3. Способ по пп.1 и 2, в котором полиуретдионовая смола с карбоксильными функциональными группами имеет температуру плавления от 60 до 180°C, где температура плавления в основном не является определенными точками плавления, но вместо этого имеет верхний предел диапазонов температур плавления с шириной от 30 до 150°C, определенных с помощью DSC (дифференциальная сканирующая калориметрия) при скоростях нагрева 10 K/мин согласно DIN 53765-B-10.
4. Способ по п.1, где NCO функциональные уретдионы на основе алифатических диизоцианатов являются предпочтительными.
5. Способ по п.1, где янтарная кислота и/или ангидриды карбоновых кислот являются предпочтительными в качестве ди- и/или полифункциональной кислоты(кислот) и/или их ангидрида(ангидридов).
6. Полиуретдионовая смола с карбоксильными функциональными группами для применения в порошковых покрывающих композициях, полученная по способу по пп.1-5.
7. Порошковая покрывающая композиция, содержащая, по меньшей мере, одну полиуретдионовую смолу с карбоксильными функциональными группами по п.6.
8. Порошковая покрывающая композиция по п.7, содержащая
(A) 10-80 вес.%, по меньшей мере, одной полиуретдионовой смолы с карбоксильными функциональными группами по п.6 в качестве отвердителя,
(B) 20-90 вес.%, по меньшей мере, одной связующей смолы, выбранной из группы, включающей эпоксидную функциональную связующую смолу(смолы) и гидроксильную функциональную связующую смолу(смолы),
(C) 0-90 вес.%, по меньшей мере, одной связующей смолы и необязательно, по меньшей мере, одного отверждающего агента, отличного от (A) и (B), и
(D) 0,1-60 вес.% пигментов, наполнителей и/или покрывающих добавок,
вес.% количества от общего веса порошковой покрывающей композиции от (A) до (D).
9. Способ нанесения покрытия на субстрат, при котором наносят порошковую покрывающую композицию по пп.7-8 на субстрат и проводят отверждение нанесенной порошковой покрывающей композиции.
10. Субстрат, покрытый порошковой покрывающей композицией по пп.7 и 8.